(57)【要約】【課題】水溶性高分子を含む繊維を有する繊維構造体の構造を損なうことなく、濡れた時の操作性に優れた積層体を提供すること。【解決手段】本発明は、水溶性高分子を含む繊維及び上記繊維の表面を被覆している難水溶性高分子を含む膜を有する繊維構造体（Ａ）と、水溶性高分子を含む厚さ１〜５００μｍの膜（Ｂ）と、生分解性高分子を含む厚さ１０〜１０００ｎｍの膜（Ｃ）とを備え、上記繊維構造体（Ａ）、上記膜（Ｂ）、上記膜（Ｃ）の順で積層され、上記繊維構造体（Ａ）中の水溶性高分子の目付量は、１ｇ／ｍ２〜４００ｇ／ｍ２であり、上記繊維構造体（Ａ）中の難水溶性高分子の目付量は、５ｇ／ｍ２〜２０ｇ／ｍ２である、積層体を提供する。【選択図】なし【特許請求の範囲】
【請求項１】
水溶性高分子を含む繊維及び前記繊維の表面を被覆している難水溶性高分子を含む膜を有する繊維構造体（Ａ）と、水溶性高分子を含む厚さ１〜５００μｍの膜（Ｂ）と、生分解性高分子を含む厚さ１０〜１０００ｎｍの膜（Ｃ）とを備え、
前記繊維構造体（Ａ）、前記膜（Ｂ）、前記膜（Ｃ）の順で積層され、
前記繊維構造体（Ａ）中の水溶性高分子の目付量は、１ｇ／ｍ２〜４００ｇ／ｍ２であり、前記繊維構造体（Ａ）中の難水溶性高分子の目付量は、５ｇ／ｍ２〜２０ｇ／ｍ２である、積層体。
【請求項２】
前記難水溶性高分子は、アセチル化プルラン、プロピオニル化プルラン又はアシル化プルランである、請求項１記載の積層体。
【請求項３】
前記膜（Ｂ）が含む生分解性高分子は、プルランである、請求項１又は２記載の積層体。
【請求項４】
前記膜（Ｃ）が含む生分解性高分子は、ポリヒドロキシアルカン酸である、請求項１〜３のいずれか一項記載の積層体。
【請求項５】
前記膜（Ｃ）が含む生分解性高分子は、乳酸、グリコール酸及びカプロン酸からなる群から選択される１種以上のモノマーから形成される、請求項１〜４のいずれか一項記載の積層体。
【請求項６】
請求項１〜５のいずれか一項記載の積層体からなる、癒着防止材。
【発明の詳細な説明】
【技術分野】
【０００１】
本発明は、積層体及びこれを用いた癒着防止材に関する。
【背景技術】
【０００２】
外科手術では、術後の生体組織の癒着を防ぐために癒着防止材と呼ばれる器具を術中に生体組織に貼り付けることが行われる。このような癒着防止材は、生体組織の癒着を防止した後は体内に残留しないような材料で形成されており、例えば、ヒアルロン酸及びカルボキシメチルセルロースからなる水溶性材料で形成された癒着防止材が報告されている（特許文献１及び２）。このように水溶性材料を用いることで、生体内の水分によって溶解することで長期残留を防いでいる。
【０００３】
また、癒着防止材は、体内への長期残留を防ぐ一方、術中で生体内の水分で濡れてしまうと、適切に貼付が行えなくなる可能性がある。こういった術中の取り扱いを改善するために複数の層構造を有する癒着防止材も存在しており、例えば、水溶性材料で形成された膜の表面を、濡れ防止疎水性の膜で被覆した層構造を持つ癒着防止材（特許文献３）、水溶性の不織布表面を難水溶性の膜で被覆した層構造を持つ癒着防止材（特許文献４）等が報告されている。
【先行技術文献】
【特許文献】
【０００４】
【特許文献１】特表平５−５０８１６１号
【特許文献２】特表平６−５０８１６９号
【特許文献３】特許５６８６２９７号
【特許文献４】国際公開第２０１５／１５２２０４号
【発明の概要】
【発明が解決しようとする課題】
【０００５】
しかしながら、特許文献１及び２に記載された水溶性材料を用いた癒着防止材は、水溶性材料として多糖類を用いているため、少量の水の接触により容易に膨潤して、べたつきが発生する。そのため、患部に貼付しようとする際、目的としていない箇所に不用意に接触すると貼り直すことが出来ない。また、患部への貼付時に限らず、患部へ到達させるまでに使用する鉗子等に水分が付着していると、材料が濡れてしまい、操作性が著しく低下し、取り扱いに優れない。
【０００６】
特許文献３に記載された癒着防止材は、膜のみを積層したフィルム状の層構造であるため、柔軟性に優れず、織物や不織布を用いた場合と比較してごわつきが多く操作性に問題がある。
【０００７】
また、特許文献４に記載された癒着防止材は、不織布と膜を積層した層構造であるが、不織布を膜で覆う場合、膜によって繊維構造が露出しなくなり、元々の風合いや操作性を損なうおそれがある。
【課題を解決するための手段】
【０００８】
そこで本発明者らは、上述したような課題を解決するため鋭意検討した結果、上記課題を解決するための（１）〜（６）の発明を提供する。
（１）  水溶性高分子を含む繊維及び上記繊維の表面を被覆している難水溶性高分子を含む膜を有する繊維構造体（Ａ）と、水溶性高分子を含む厚さ１〜５００μｍの膜（Ｂ）と、生分解性高分子を含む厚さ１０〜１０００ｎｍの膜（Ｃ）とを備え、上記繊維構造体（Ａ）、上記膜（Ｂ）、上記膜（Ｃ）の順で積層され、上記繊維構造体（Ａ）中の水溶性高分子の目付量は、１ｇ／ｍ２〜４００ｇ／ｍ２であり、上記繊維構造体（Ａ）中の難水溶性高分子の目付量は、５ｇ／ｍ２〜２０ｇ／ｍ２である、積層体。
（２）  上記難水溶性高分子は、アセチル化プルラン、プロピオニル化プルラン又はアシル化プルランである、（１）記載の積層体。
（３）  上記膜（Ｂ）が含む生分解性高分子は、プルランである、（１）又は（２）記載の積層体。
（４）  上記膜（Ｃ）が含む生分解性高分子は、ポリヒドロキシアルカン酸である、（１）〜（３）のいずれか記載の積層体。
（５）  上記膜（Ｃ）が含む生分解性高分子は、乳酸、グリコール酸及びカプロン酸からなる群から選択される１種以上のモノマーから形成される、（１）〜（４）のいずれか記載の積層体。
（６）  （１）〜（５）のいずれか記載の積層体からなる、癒着防止材。
【発明の効果】
【０００９】
本発明の積層体によれば、水溶性高分子からなる繊維構造体の構造を損なうことなく、濡れた時の操作性に優れた積層体を提供することができる。
【発明を実施するための形態】
【００１０】
本発明の積層体は、水溶性高分子を含む繊維及び上記繊維の表面を被覆している難水溶性高分子を含む膜を有する繊維構造体（Ａ）と、水溶性高分子を含む厚さ１〜５００μｍの膜（Ｂ）と、生分解性高分子を含む厚さ１０〜１０００ｎｍの膜（Ｃ）とを備え、上記繊維構造体（Ａ）、上記膜（Ｂ）、上記膜（Ｃ）の順で積層され、上記繊維構造体（Ａ）中の水溶性高分子の目付量は、１ｇ／ｍ２〜４００ｇ／ｍ２であり、上記繊維構造体（Ａ）中の難水溶性高分子の目付量は、５ｇ／ｍ２〜２０ｇ／ｍ２であることを特徴とする。
【００１１】
以下、本発明について、実施の形態とともに詳細に説明する。なお、本明細書における「膜」とは、二次元的な広がりを有する構造物、例えば、シート、プレート及び空隙を含む不連続な膜等を含む意味に用いる。
【００１２】
「繊維構造体」とは、繊維の集合体であり、その繊維同士で固定されていても、されていなくても良い。
【００１３】
「積層体」とは、単層若しくは多層からなる膜又は単層若しくは多層からなる繊維構造体等を積層した複数の層からなる構成体を示す。
【００１４】
（水溶性高分子）
本発明において水溶性高分子とは、１気圧の環境下において、常温（例えば、２５℃±５℃）の水に対して溶解可能な高分子物質である。
【００１５】
水溶性高分子の具体例としては、ポリビニルアルコール又はその共重合体、デキストラン、アガロース、プルラン、キトサン、マンナン、カラギーナン、アルギン酸、デンプン類（酸化でんぷん、エーテル化でんぷん、デキストリン等）、アミロース、アミロペクチン、ペクチン、レンチナン、ヒアルロン酸、ハイラン及びセルロース誘導体（メチルセルロース、エチルセルロース、カルボキシメチルセルロース、カルボキシエチルセルロース、ヒドロキシエチルセルロース、ヒドロキシプロピルセルロース等）等の多糖類、ゼラチン、コラーゲン、エラスチン、アルブミン、ヘモグロビン、トランスフェリン、グロブリン、フィブリン、フィブリノーゲン及びケラチン硫酸等のポリペプチド、ポリビニルピロリドン及びスルホイソフタル酸等の極性基を含有する共重合ポリエステル、ポリヒドロキシエチルメタクリレート又はその共重合体等のビニル系重合体、アクリル系高分子、ウレタン系高分子並びにエーテル系高分子等が好ましく挙げられる。また、これらの各種重合体をカルボキシル基、アミノ基及びメチロール基等の官能基で変性した重合体も好ましく用いることができる。更に、これらの水溶性高分子は、単独又は２種類以上の高分子化合物を組み合わせて用いることも出来る。中でも製造コスト、入手し易さ及び衛生性の観点から、ポリビニルアルコール及びプルランが好ましく、プルランがより好ましい。
【００１６】
プルランは、通常、入手しやすさ及び価格の点で有利であることから、澱粉分解物を含有する培地中でオーレオバシディウム属等の酵母を培養することにより製造されたプルランが有利に用いられる。例えば、プルラン（株式会社林原製、日本薬局方プルラン）が好適に使用できる。ただし、これらに限定されず、本発明の目的を逸脱しない範囲で、他のプルラン製品を用いることもできる。また、必要に応じて、任意の置換度のエステル化等の修飾を施す等して誘導体化したマルトトリオースを反復単位としてもよい。
【００１７】
本発明に用いるプルランの重量平均分子量の範囲としては、好ましくは５，０００以上、より好ましくは、１０，０００以上１，０００，０００以下、さらに好ましくは５０，０００以上５００，０００以下が挙げられる。なお、プルランの重量平均分子量や分子量分布を選択することによって、所望の崩壊速度に調節することができる。配合する他の成分にもよるが、重量平均分子量が５，０００以上１，０００，０００以下であれば、シート上の皮膜形成が可能となり、また、水性溶媒への溶解が容易となる。
【００１８】
本発明の効果を損ねない範囲であれば、各種の添加剤の添加量が水溶性高分子の全体１００質量％に対して３０質量％以下含まれていてもよい。下限値は特に制限なく、該各種の添加剤の添加量が全体１００質量％に対して０質量％であってもよい。該各種の添加剤としては、酸化防止剤、耐候剤、熱安定剤、滑剤、結晶核剤、紫外線吸収剤及び着色剤等が使用できる。また、本発明の効果を損ねない範囲であれば、無機又は有機の粒子が、全体１００質量％に対して２０質量％以下含まれていてもよい。下限値は特に制限なく、該各種の添加剤の添加量が全体１００質量％に対して０質量％であってもよい。例えば、炭酸カルシウム、酸化チタン、酸化珪素、フッ化カルシウム、フッ化リチウム、アルミナ、硫酸バリウム、ジルコニア、リン酸カルシウム、架橋ポリスチレン系粒子及び金属ナノ粒子等が使用できる。
【００１９】
（繊維構造体（Ａ））
本発明の繊維構造体（Ａ）は、水溶性高分子を含む繊維を有し、その繊維の表面の少なくとも一部が、後述する難水溶性高分子を含む膜で被覆された繊維による構造体である。繊維構造体（Ａ）は、構造中の各繊維に対し被膜を施すことで、繊維構造を維持することができる。
【００２０】
本発明における繊維構造体（Ａ）が有する繊維は、布帛状態はもちろん、帯状物、紐状物、糸状物等から構成されるものであってもよい。布帛としては、織物、編物、不織布が好ましく、複合材料であってもよい。生産性の観点からは不織布が望ましい。また、繊維構造体（Ａ）に用いられる繊維の形態は特に限定されるものではない。また、１種のポリマーから構成されていてもよく、２種類以上のポリマーから構成されていても差し支えない。
【００２１】
繊維構造体（Ａ）が有する繊維が不織布の場合、その製造方法は特に限定されないが、乾式法、湿式法、メルトブロー法及びスパンボンド法等を用いてフリースを形成し、ケミカルボンド法、サーマルボンド法、ニードルパンチ法及び水流絡合法等を用いて繊維間結合し得ることができる。
【００２２】
上記の繊維構造体（Ａ）の厚みは、１０μｍ〜１０ｍｍであることが好ましい。繊維構造体（Ａ）は、積層体に十分な柔軟性や形状記憶性を付与するため、厚みの下限は、より好ましくは５０μｍ以上であり、さらに好ましくは１００μｍ以上である。また、厚みの上限は、より好ましくは５ｍｍ以下であり、さらに好ましくは１ｍｍ以下である。
【００２３】
上記の繊維構造体（Ａ）が有する繊維は、水溶性高分子を含む。これは、後述するように水溶性高分子を含むことにより、被着体に貼り付けた後に水等の水溶液で繊維構造体（Ａ）が有する繊維を溶解させることができるためである。ここで、水溶性高分子については前述したとおりである。
【００２４】
上記の繊維構造体（Ａ）が有する繊維の平均繊維直径は、水への溶解性、繊維強度の観点から、０．００１μｍ以上１００μｍ以下であることが好ましい。また、上記の繊維構造体（Ａ）が有する繊維の平均繊維直径は、０．１μｍ以上がより好ましく、１μｍ以上がさらにより好ましい。上記の繊維構造体（Ａ）が有する繊維の平均繊維直径が、０．００１μｍ以上であれば、紡糸時において安定的に製糸することができる。また、上記の繊維構造体（Ａ）が有する繊維の平均繊維直径は、１００μｍ以下であることが好ましく、５０μｍ以下であることがさらにより好ましい。上記の繊維構造体（Ａ）が有する繊維の平均繊維直径が、１００μｍ以下であれば、十分な柔軟性や形状記憶性を付与することができる。
【００２５】
上記の繊維構造体（Ａ）中の水溶性高分子の目付量は、１ｇ／ｍ２〜４００ｇ／ｍ２であることが好ましい。また、上記の繊維構造体（Ａ）中の水溶性高分子の目付量の下限は、１０ｇ／ｍ２以上であることがより好ましく、１５ｇ／ｍ２以上であることがさらにより好ましい。上記の繊維構造体（Ａ）中の水溶性高分子の目付量が、１ｇ／ｍ２以上であれば、繊維構造体（Ａ）の形態安定性・寸法安定性が向上し、生分解性高分子を含む膜（Ｃ）との貼合時の伸びによる加工ムラ、破れの発生を抑えることができる。また、上記の繊維構造体（Ａ）中の水溶性高分子の目付量の上限は、４００ｇ／ｍ２以下であることが好ましく、１５０ｇ／ｍ２以下であることがさらに好ましく、３２ｇ／ｍ２以下、３０ｇ／ｍ２以下、２０ｇ／ｍ２以下であることがさらにより好ましい。
【００２６】
上記の繊維構造体（Ａ）は、プレス等の処理を施してもよい。プレス処理は、繊維構造体（Ａ）を得る工程後のいずれの工程間で処理してもよい。プレス時のセット性を高めるため、熱プレスをすることが好ましい。
【００２７】
（水溶性高分子を含む膜（Ｂ））
本発明における膜（Ｂ）は、水溶性高分子を含む。また、１種のポリマーから構成されていてもよく、２種類以上のポリマーから構成されていても差し支えない。
【００２８】
本発明における水溶性高分子を含む膜（Ｂ）の厚みは、積層体としての取扱い性、柔軟性の観点から、１〜２０μｍであることが好ましく、２〜１０μｍがより好ましい。水溶性高分子を含む膜（Ｂ）の厚みを１μｍ以上とすることで、単膜として取扱いに優れる。また、水溶性高分子を含む膜（Ｂ）の厚みを２０μｍ以下とすることで、しなやかさを保つことが出来る。
【００２９】
（難水溶性高分子）
本発明における難水溶性高分子とは、１気圧の環境下において、常温（例えば、２５℃±５℃）の水に対する溶解度が１０ｇ／１００ｇ以下である水溶性高分子を指す。高温の水で溶解した後、徐冷して常温に戻しても析出しないことが好ましい。このような性質を有することで、後述する繊維構造体（Ａ）が有する繊維の表面を難水溶性高分子を含む膜で被覆する際の溶液調整が容易になる。
【００３０】
難水溶性高分子としては、具体的には、高鹸化ポリビニルアルコール（以下、ＰＶＡと記載することがある。）、完全鹸化ＰＶＡ、ポリ（Ｎ−プロパノイルエチレンイミン）グラフト−ジメチルシロキサン／γ−アミノプロピルメチルシロキサン共重合体等のオキサゾリン変性シリコーン、ツエイン（とうもろこし蛋白質の主要成分）等の合成高分子化合物や、アシル化プルラン、アルキル化プルラン等の多糖類の誘導体や、アミロース、アミロペクチン又はその混合物である澱粉等の多糖類、さらにはアラビノキシラン及びグルクロノキシラン等のキシラン類、ガラクタン類等のペクチン系多糖、キシログルカン類、グルコマンナン等のマンナン類、コンドロイチンやグルコサミン等のムコ多糖類、グリコーゲン等の動物性多糖類、ジェランガム等の天然高分子化合物並びに架橋化ゼラチン等の水溶性高分子を架橋した化合物等が挙げられる。
【００３１】
難水溶性高分子は、単独又は２種以上の高分子化合物を組み合わせて用いることもできる。上記の中でも、本発明の難水溶性高分子として用いる高分子化合物は、生体内での安全性の観点から、生体適合性を有することが好ましい。具体的には、アセチル化プルラン、プロピオニル化プルラン又はアシル化プルランが好ましく、アセチル化プルランである事がより好ましい。なお、本発明において「生体適合性」を有する材料とは、生体組織に対して刺激や悪影響を殆どあるいは全く与えないものをいう。より具体的には、その材料が生体組織に対して有害な物質を発生又は溶出させることがなく、その材料と接触した生体組織が、当該材料を異物と判断して炎症や血液凝固等の防御反応を示すことがないようなものを意味する。
【００３２】
難水溶性高分子に用いられるアセチル化プルランは、プルランの化学構造中の水酸基をアセチル化することによって得られる。難水溶性高分子に用いられるアセチル化プルランのアセチル化度は、プルランの化学構造中の水酸基に対して５質量％以上２５質量％以下であることが好ましく、より好ましくは１０質量％以上２０質量％である。５質量％以上２５質量％以下でプルラン中の水酸基をアセチル化することにより、上述の難水溶性を満たすアセチル化プルランを得る事が出来る。
【００３３】
上記の繊維構造体（Ａ）中の難水溶性高分子の目付量は、５ｇ／ｍ２〜２０ｇ／ｍ２であることが好ましい。また、上記の繊維構造体（Ａ）中の難水溶性高分子の目付量が、５ｇ／ｍ２以上であれば、繊維構造体（Ａ）中の水溶性高分子を含む繊維が水と接触することを防止することができる。また、上記の繊維構造体（Ａ）中の水溶性高分子の目付量の上限は、２０ｇ／ｍ２以下であることが好ましく、１５ｇ／ｍ２以下であることがさらに好ましい。
【００３４】
（生分解性高分子）
本発明における生分解性高分子とは、生分解性を有する高分子を指す。生分解性高分子としては、ポリヒドロキシアルカン酸又はジオール化合物とジカルボン酸化合物の重縮合によって得られる共重合体である事が好ましい。この内、ポリヒドロキシアルカン酸は、一種のモノマーからなる単独重合体（ホモポリマー）であってもよく、あるいは二種以上のモノマーからなる共重合体（コポリマー）であってもよい。ポリヒドロキシアルカン酸が共重合体である場合、ランダム共重合体及びブロック共重合体のいずれであってもよい。ポリヒドロキシアルカン酸を構成するモノマーの具体例としては、乳酸、３−ヒドロキシ酪酸、グリコール酸及びカプロン酸が挙げられる。また、ポリヒドロキシアルカン酸を生成する原料モノマーの具体例としてε-カプロラクトンが挙げられる。好ましくは、ポリヒドロキシアルカン酸は、乳酸、グリコール酸及びカプロン酸からなる群から選択されるモノマーの単独重合体であるか、上記モノマーを２以上含む共重合体である。十分な生分解性を確保する観点から、ポリヒドロキシアルカン酸は、乳酸とグリコール酸の共重合体、特にランダム共重合体であることが好ましい。ポリヒドロキシアルカン酸を構成するモノマーは、Ｌ体又はＤ体のいずれであってもよく、場合によってはポリマー中にＤ体とＬ体が混在していてもよいが（ＤＬ体）、機械的強度等の物性に優れる点から、Ｄ体又はＬ体のみからなることが好ましい。また、ジオール化合物とジカルボン酸化合物の重縮合によって得られる共重合体について、ジオール化合物としては特に限定されないが、生体適合性が高いという点で、エチレングリコール、プロピレングリコール、ブタンジオール及びポリアルキレングリコールが好ましく用いられる。さらに、ジカルボン酸化合物としては、特に限定されないが、生体適合性が高いという点で、シュウ酸、マロン酸、コハク酸、グルタール酸、フマル酸、マレイン酸、アジピン酸、ピメリン酸、スメリン酸、アゼライン酸及びセバシン酸が好ましく用いられる。
【００３５】
生分解性高分子は、塗膜塗工液作成時の溶媒への溶解性向上を目的として、結晶性生分解性高分子（例えば、ポリＬ乳酸）と非晶性生分解性高分子（例えば、ポリＤＬ乳酸）を混合してもよい。この場合、それぞれの生分解性高分子の割合は本発明の効果を損ねない範囲で決定すればよい。
【００３６】
生分解性高分子の重量平均分子量は、成形性の観点から、３万以上４０万以下が好ましく、５万以上４０万以下がより好ましく、さらに好ましくは８万以上４０万以下、さらにより好ましくは１０万以上５０万以下である。なお、本発明でいう重量平均分子量とは、ゲルパーミテーションクロマトグラフィー（ＧＰＣ）でクロロホルム溶媒にて測定を行い、ポリメチルメタクリレート（ＰＭＭＡ）換算法により計算した分子量をいう。生分解性高分子の重量平均分子量を３万以上４０万以下とすることで、機械特性をより優れたものとすることができる。
【００３７】
（生分解性高分子を含む膜（Ｃ））
本発明の膜（Ｃ）は、生分解性高分子を含む。生分解性高分子を含む膜（Ｃ）は、例えば、生分解性高分子を含む溶液を基材フィルムに塗布した後、溶媒を揮発させることで製造することができる。生分解性高分子を含む膜（Ｃ）を溶解する溶媒は、任意のものを使うことができ、例えば、酢酸エチル、アセトン及びジクロロメタン等の極性有機溶媒を、それぞれ好適に用いることができる。
【００３８】
生分解性高分子を含む溶液の塗布方法は特に限定されず、例えば、スピンコーティング、グラビアコーティング、ダイレクトリップコーティング、スロットコーティング、コンマコーティング、インクジェット及びシルクスクリーン印刷等の公知の技術を用いて行うことができる。
【００３９】
生分解性高分子を含む膜（Ｃ）の厚みは、柔軟性の観点から、１０ｎｍ以上５００ｎｍ以下が好ましく、１０ｎｍ以上２００ｎｍ以下がより好ましく、２０ｎｍ以上２００ｎｍ以下がさらにより好ましい。厚みを１０ｎｍ以上とすることで製膜性が安定し、５００ｎｍ以下とすることで高い柔軟性を発揮することができる。
【００４０】
生分解性高分子を含む膜（Ｃ）は、機械強度を向上させる目的で、生分解性高分子を含む膜（Ｃ）の全体１００質量％に対して耐衝撃性改良剤を２質量％以上２０質量％以下含有してもよい。好ましくは２．５質量％以上１５質量％以下である。耐衝撃性改良剤の含有量が多くなるほど、耐衝撃性の改良効果は向上するが、２０質量％以下である方が、生分解性高分子を含む膜（Ｃ）の重量を減少させる点で好ましい。
【００４１】
本発明の効果を損なわない範囲であれば、各種の添加剤を生分解性高分子を含む膜（Ｃ）の全体１００質量％に対して３０質量％以下含まれていてもよい。該各種の添加剤としては、酸化防止剤、耐候剤、熱安定剤、滑剤、結晶核剤、紫外線吸収剤及び着色剤等が使用できる。添加剤の含有量の下限は特に制限なく、生分解性高分子を含む膜（Ｃ）の全体１００質量％に対して０質量％であっても問題ない。また、透明性を損なわない程度であれば、無機又は有機の粒子が、生分解性高分子を含む膜（Ｃ）の全体１００質量％に対して２０質量％以下含まれていてもよい。例えば、炭酸カルシウム、酸化チタン、酸化珪素、フッ化カルシウム、フッ化リチウム、アルミナ、硫酸バリウム、ジルコニア、リン酸カルシウム、架橋ポリスチレン系粒子及び金属ナノ粒子等である。無機又は有機の粒子の含有量の下限は特に制限なく、生分解性高分子を含む膜（Ｃ）の全体１００質量％に対して０質量％であっても問題ない。
【００４２】
（積層体）
本発明の積層体は、水溶性高分子を含む繊維及び繊維の表面を被覆している難水溶性高分子を含む膜を有する繊維構造体（Ａ）と、水溶性高分子を含む厚さ１〜５００μｍの膜（Ｂ）と、生分解性高分子を含む厚さ１０〜１０００ｎｍの膜（Ｃ）とを備え、繊維構造体（Ａ）、膜（Ｂ）、膜（Ｃ）の順で積層されて構成されている。
【００４３】
以下に本発明の積層体の代表的な製造方法を示す。
【００４４】
［基材］
積層体の製造方法における基材について説明する。本発明において用いられる基材は、水溶性高分子を含む膜（Ｂ）と、生分解性高分子を含む膜（Ｃ）を形成するために用いる基材として使用される。
【００４５】
本発明において、製造方法に用いられる基材は、高分子物質からなるフィルムであることが好ましい。基材に用いるフィルム（以下、基材フィルム）の材料としては、例えば、ポリエチレン、ポリプロピレン等のポリオレフィン、ポリエチレンテレフタレート、ポリブチレンテレフタレート、ポリエチレン−２，６−ナフタレート等のポリエステル、ナイロン６、ナイロン１２等のポリアミド、ポリ塩化ビニル、エチレン酢酸ビニル共重合体又はその鹸化物、ポリスチレン、ポリカーボネート、ポリスルホン、ポリフェニレンオキサイド、ポリフェニレンサルファイド、芳香族ポリアミド、ポリイミド、ポリアミドイミド、セルロース、酢酸セルロース、ポリ塩化ビニリデン、ポリアクリロニトリル、ポリビニルアルコール及びこれらの共重合体等が挙げられる。積層時に膜として均一な厚みを確保する観点から、基材フィルムの材料としては、ポリエチレンテレフタレート等のポリエステル又はポリエチレン並びにポリプロピレン等のポリオレフィンが好ましい。表面の濡れ張力が高いことから、ポリエチレンテレフタレート等のポリエステルが特に好ましい。
【００４６】
水溶性高分子を含む膜（Ｂ）を塗膜層として形成する前に、基材フィルムにコロナ放電処理、火炎処理、プラズマ処理又は紫外線照射処理等の表面処理を施すことがより好ましい。
【００４７】
基材フィルムは、未延伸フィルム、一軸延伸フィルム又は二軸延伸フィルムのいずれでもよいが、寸法安定性及び機械特性の観点から、二軸延伸フィルムが好ましい。
【００４８】
また、基材フィルムには、各種の添加剤が含まれていてもよい。例えば、酸化防止剤、耐候剤、熱安定剤、滑剤、結晶核剤、紫外線吸収剤及び着色剤等である。また、著しく表面平滑性を損なわない程度であれば、無機又は有機の粒子を含んでいてもよい。例えば、タルク、カオリナイト、炭酸カルシウム、酸化チタン、酸化珪素、フッ化カルシウム、フッ化リチウム、アルミナ、硫酸バリウム、ジルコニア、マイカ、リン酸カルシウム及び架橋ポリスチレン系粒子等である。
【００４９】
上記の基材フィルムに添加される無機又は有機の粒子の平均粒子径は、好ましくは０．００１μｍ〜１０μｍ、より好ましくは０．００３μｍ〜５μｍである。なお、ここで平均粒子径は、透過型電子顕微鏡等を用いて１０，０００倍〜１００，０００倍の写真を撮影し、数平均により求めた粒子径である。
【００５０】
さらに、これらの基材フィルムは、透明であることが好ましい。基材フィルムの全光線透過率は、４０％以上が好ましく、６０％以上がさらに好ましく、上限は限りなく１００％に近くても問題ない。基材フィルムのヘイズは２０％以下であることが好ましく、１５％以下がより好ましい。ヘイズが２０％以下であれば、基材フィルム上で作成する水溶性高分子を含む膜（Ｂ）と生分解性高分子を含む膜（Ｃ）の光学検査機による検査確認が容易になるため好ましい。ヘイズの下限に特に制限はなく、限りなく０％に近くても問題ない。
【００５１】
基材フィルムの厚さは、特に限定されないが、２μｍ〜１，０００μｍが好ましく、経済性の観点から１０μｍ〜５００μｍがより好ましい。
【００５２】
［積層体を製造する方法］
本発明における積層体を製造する方法は、特に限定されないが、例えば次のような方法を用いることができる。
（１）基材フィルム上に、水溶性高分子を含む膜（Ｂ）と生分解性高分子を含む膜（Ｃ）とを有する積層膜を形成する
（２）形成した水溶性高分子を含む膜（Ｂ）及び生分解性高分子を含む膜（Ｃ）が積層した積層膜を基材フィルムから剥離する。
（３）形成・剥離した水溶性高分子を含む膜（Ｂ）及び生分解性高分子を含む膜（Ｃ）が積層した積層膜の膜（Ｂ）側に、水溶性高分子を含む繊維を有する繊維構造体を貼り合わせる。この積層に際し、形成・剥離した膜と繊維構造体との間に水又は水溶液を、例えば、噴霧により付与する。
（４）水溶性高分子を含む繊維の表面を難水溶性高分子を含む膜により被覆し、繊維構造体（Ａ）を形成する。
【００５３】
［繊維構造体の作成方法］
製造方法は特に限定しないが、溶媒に溶解して得た紡糸原液を、ノズルを通して加熱空気中に押し出して溶媒を蒸発除去する乾式紡糸が、水溶性高分子の種類に対して広く適応可能のため望ましい。
【００５４】
［水溶性子分子を含む膜（Ｂ）及び生分解性高分子を含む膜（Ｃ）の作成方法］
１．製膜方法
塗工方法は特に限定しないが、グラビアコーティング、ダイレクトリップコーティング、スロットコーティング、コンマコーティング、インクジェット及びシルクスクリーン印刷等が挙げられる。製膜に用いる基材フィルムは特に限定しないが、硝子板、金属板及びプラスチックフィルム等が挙げられ、経済性の観点から、プラスチックフィルムを基材フィルムとして用いるのが望ましく、特に表面平滑性を有するプラスチックフィルムが望ましい。
【００５５】
基材フィルムとして、ポリエチレンテレフタレート等のポリエステル又はポリプロピレン等のポリオレフィンの二軸延伸フィルムを用いる場合には、二軸延伸フィルム製膜工程後にコートするオフラインコート、二軸延伸フィルム製膜工程内でコートするインラインコートのどちらの方法を用いてもよい。
【００５６】
インラインコートが用いられる場合には、フィルムが熱固定される前にコーティングを行うことが好ましい。熱固定とは、延伸されたフィルムを延伸温度より高く、またフィルムの融点より低い温度で保持したまま熱処理することによって、フィルムを結晶化させることである。したがって、未延伸フィルム、長手方向又は横手方向への一軸延伸直後のフィルム若しくは二軸延伸直後のフィルムへのコーティングが好ましい。より好ましくは一軸延伸直後のフィルムへのコーティングであり、その後フィルムをさらに一軸以上に延伸、熱固定することがさらに好ましい。塗膜の乾燥方法は、熱ロール接触法、熱媒（空気、オイル等）接触法、赤外線加熱法及びマイクロ波加熱法等が利用できる。
【００５７】
基材フィルムの上にオフラインコートで塗膜を形成する方法は、高速で薄膜コートすることが可能である点で、塗膜の構成成分を各種溶媒に分散させた溶液を、グラビアコート、リバースコート、スプレーコート、キッスコート、コンマコート、ダイコート、ナイフコート、エアーナイフコート又はメタリングバーコートするのが好適である。基材フィルムは、塗布前に接着促進処理、例えば空気中、窒素ガス中、窒素／炭酸ガスの混合ガス、その他の雰囲気下でのコロナ放電処理、減圧下でのプラズマ処理、火炎処理又は紫外線処理等を施すことがより好ましい。さらに、ウレタンポリマー、エポキシポリマー又はポリエチレンイミン等のアンカー処理剤を用いてアンカー処理を施してもよい。
【００５８】
水溶性高分子を含む膜（Ｂ）の塗膜の乾燥は、オフラインコートの場合には６０℃〜１８０℃、インラインコートの場合には８０℃〜２５０℃の範囲内で行われることが好ましい。乾燥時間は、好ましくは１秒〜６０秒、より好ましくは３秒〜３０秒である。
【００５９】
生分解性高分子を含む膜（Ｃ）の乾燥は、オフラインコートの場合には６０℃〜１１０℃、インラインコートの場合には８０℃〜１８０℃の範囲内で行われることが好ましい。乾燥時間は、好ましくは１秒〜６０秒、より好ましくは３秒〜３０秒である。
【００６０】
２．基材フィルムからの剥離
次に、基材フィルムから、水溶性高分子を含む膜（Ｂ）及び生分解性高分子を含む膜（Ｃ）が積層した積層膜を機械的に剥離する。
【００６１】
３．積層膜の支持体への固定
さらに、基材フィルムからの剥離にて得られた積層膜を、繊維構造体との接合面と支持体とが接触しないように設置する。支持体は特に限定しないが、硝子板、金属板及びプラスチックフィルム等が挙げられ、経済性の観点から、プラスチックフィルムを支持体として用いるのが好ましく、特に、表面離型性を有するプラスチックフィルムが好ましい。
【００６２】
４．積層膜と繊維構造体の貼り合わせ
基材フィルムからの剥離にて得られた積層膜を、水溶性高分子を含む繊維を有する繊維構造体と貼合せる方法は、特に限定されないが、繊維構造体に水又は水溶液を吹きかけて繊維の表面を溶解させ、繊維構造体の片面に対し、積層膜における水溶性高分子を含む膜（Ｂ）の表面を接触させて溶着させる。
【００６３】
上記水溶液は特に限定しないが、純水、アルコール水溶液、ミネラル分散液及び薬剤分散水溶液等が挙げられるが、経済面から純水が望ましい。また、水又は水溶液の噴霧方法は特に限定されないが、スプレーやシャワー等の噴霧器を用いて液体を微細な形状で広範囲に均一分散できればよく、例えば、蓄圧式スプレー、ノズルスプレー法（二流体ノズル、三流体ノズル、四流体ノズル）及びインクジェット法等を用いることができる。
【００６４】
５．難水溶性高分子を含む膜による繊維の被覆
繊維構造体中の水溶性高分子を含む繊維に対し、難水溶性高分子を含む膜による被覆を行い、積層体を完成させる。繊維を難水溶性高分子を含む膜で被覆する方法としては、繊維構造体の繊維構造を維持するように被覆を行うため、噴霧器によるスプレーコート法が好ましい。スプレーコート法に用いる難水溶性高分子の溶媒としては、繊維構造体を構成する水溶性高分子を含む繊維を溶解させない溶媒を用いることが好ましく、例えば、エタノール、酢酸エチル及びアセトン等の有機溶媒や、アルコール類と水の混合溶媒が挙げられる。水溶性高分子を含む繊維で構成される繊維構造を維持したまま、難水溶性高分子を被覆することで、繊維構造体（Ａ）が形成される。これにより、繊維構造体（Ａ）は、元の柔軟性及び風合いを保ちつつ、耐水性を向上させることができる。繊維構造体（Ａ）中の難水溶性高分子の目付量としては、水と接触した時のベタ付きを防止するため、５ｇ／ｍ２以上２０ｇ／ｍ２であることが好ましい。
【００６５】
［積層体の耐水性評価］
ＪＩＳ  Ｌ１９０７（２０１０）に類似の方法に基づき評価した。試験片の表面からビュレットの先端までが１０ｍｍの高さになるように調整する。ビュレットから水を１滴滴下させて水滴が試験片の最外層（繊維構造体（Ａ））の表面に達した時を開始時間としてその下層、さらにその最下層であるもう一方の最外層まで水が浸透した時間を終了時間とし、開始時間から終了時間までに要する時間を測定する。ここでいう浸透した状態とは、層の形状を維持できずに崩れることを指し、多方面からの線維の形状を目視確認して判断する。
【００６６】
耐水性の評価指標は以下の通りとした。
評価Ａ：浸透終了までに要した時間が１５秒以上３分未満
評価Ｂ：溶解終了までに要した時間が５秒以上１５秒未満若しくは３分以上５分未満
評価Ｃ：５秒未満若しくは５分以上
【００６７】
［積層体のべたつき評価］
２ｃｍ角からなる試験片及びビュレットを準備し、耐水性試験と同様にビュレットから水滴を１滴、試験片の最外層（繊維構造体（Ａ））の表面に滴下した。滴下直後、ピンセットにて滴下した場所を含むように挟んで試験片を持ち上げ、離した。離した際に試験片が落ちた場合はベタ付きなしと判断し（○と表示）、試験片が落ちずにピンセットへ付着した場合はベタ付きありと判断し（×と表示）、それぞれ評価した。
【００６８】
［積層体の使用方法］
本発明の積層体の使用方法としては、例えば、以下に示す使用方法が挙げられる。
【００６９】
まず、本発明の積層体を目的の被着体上に配置する。その後、積層体に水又は水溶液を散布し、繊維構造体（Ａ）中の水溶性高分子を含む繊維及び水溶性高分子を含む膜（Ｂ）を溶解させて除去し、生分解性高分子を含む膜（Ｃ）を目的の被着体に密着させる。この時、水溶性高分子を含む繊維は、難水溶性高分子を含む膜により被覆されているため、水への耐水性が向上している。
【００７０】
本発明の積層体は、生体内のように水分が多く存在する環境下で使用可能であり、臓器表面や創傷部位の保護材、被覆材、癒着防止材、人工硬膜及び止血剤等の医療機器に好ましく用いることが出来る。また、繊維構造体中の水溶性高分子を含む繊維を、難水溶性高分子を含む膜により被覆することにより、耐水性が向上し、濡れた時にべたつかない材料を提供することが出来る。
【実施例】
【００７１】
実施例１〜５、比較例１〜３に使用した材料装置のそれぞれについて以下に説明する。
【００７２】
［使用した基材フィルム］
（ポリエステルフィルム（以下、「ＰＥＴ」））
２軸延伸ポリエステルフィルム（東レ株式会社製、“ルミラー”（登録商標）、タイプ：Ｔ６０、厚み１００μｍ）。
【００７３】
［使用した水溶性高分子］
（プルラン）
重量平均分子量  約３００，０００、動粘度１００〜１８０ｍｍ２／秒（粘度の測定条件：温度３０℃、固形分濃度１０質量％水溶液）のプルラン（日本薬局方  プルラン）。
【００７４】
［使用した難水溶性高分子］
（アセチル化プルラン）
重量平均分子量  約３００，０００、動粘度１００〜１８０ｍｍ２／秒（粘度の測定条件：温度３０℃、固形分濃度１０質量％水溶液）のプルラン（日本薬局方  プルラン）のヒドロキシル基の１８．２％にアセチル基が導入されたアセチル化プルラン。
【００７５】
［使用した生分解性高分子］
（ポリ乳酸（以下、「ＰＬＡ」））：
全体に対するポリＤ−乳酸量が５０ｍｏｌ％、融点なし（非晶質）、ＰＭＭＡ換算の重量平均分子量４０万のポリＬ−乳酸−Ｄ−乳酸共重合系ポリマー（Ｃｏｒｂｉｏｎ社製  ＰＵＲＡＳＯＲＢ（登録商標）ＰＤＬ２０）。
【００７６】
（実施例１）
実施例１では、水溶性高分子としてプルランを用いた。水溶性高分子の繊維からなる、厚み３００μｍ、目付量３２ｇ／ｍ２からなる繊維構造体、水溶性高分子からなる厚み６μｍの膜（Ｂ）を作成した。また、生分解性高分子としてＰＬＡを用い、生分解性高分子からなる厚み１５０ｎｍの膜（Ｃ）を作成した。これらを積層し、繊維構造体、膜（Ｂ）、膜（Ｃ）の順に積層した積層体を作成した。
【００７７】
アセチル化プルランを難水溶性高分子として用い、繊維構造体を上面にしてスプレーコートを行い、繊維構造体が有する水溶性高分子からなる繊維の表面に難水溶性高分子からなる膜を形成した。スプレーコートの際、繊維構造体（Ａ）中の難水溶性高分子の目付量が５ｇ／ｍ２となるようにして被膜を行い、繊維構造体（Ａ）を形成した。アセチル化プルランの溶媒にはエタノール／水７０％からなる溶媒を使用した。
【００７８】
（実施例２）
実施例２では、水溶性高分子としてプルランを用いた。水溶性高分子の繊維からなる、厚み３００μｍ、目付量３２ｇ／ｍ２の繊維構造体、水溶性高分子からなる厚み６μｍの膜（Ｂ）を作成した。また、生分解性高分子としてＰＬＡを用い、生分解性高分子からなる厚み１５０ｎｍの膜（Ｃ）を作成した。これらを積層し、繊維構造体、膜（Ｂ）、膜（Ｃ）の順に積層した積層体を作成した。
【００７９】
アセチル化プルランを難水溶性高分子として用い、繊維構造体（Ａ）を上面にして、スプレーコートを行い、繊維構造体が有する水溶性高分子からなる繊維の表面に難水溶性高分子からなる膜を形成した。スプレーコートの際、繊維構造体（Ａ）中の難水溶性高分子の目付量が１５ｇ／ｍ２となるようにして被膜を行い、繊維構造体（Ａ）を形成した。アセチル化プルランの溶媒にはエタノール／水７０％からなる溶媒を使用した。
【００８０】
（実施例３）
実施例３では、水溶性高分子としてプルランを用いた。水溶性高分子の繊維からなる、厚み３００μｍ、目付量２０ｇ／ｍ２の繊維構造体、水溶性高分子膜からなる厚み６μｍの膜（Ｂ）を作成した。また、生分解性高分子としてＰＬＡを用い、生分解性高分子からなる厚み１５０ｎｍの膜（Ｃ）を作成した。これらを積層し、繊維構造体、膜（Ｂ）、膜（Ｃ）の順に積層した積層体を作成した。
【００８１】
アセチル化プルランを難水溶性高分子として用い、繊維構造体（Ａ）を上面にして、スプレーコートを行い、繊維構造体が有する水溶性高分子からなる繊維の表面に難水溶性高分子からなる膜を形成した。スプレーコートの際、繊維構造体（Ａ）中の難水溶性高分子の目付量が１５ｇ／ｍ２となるようにして被膜を行い、繊維構造体（Ａ）を形成した。アセチル化プルランの溶媒にはエタノール／水７０％からなる溶媒を使用した。
【００８２】
（実施例４）
実施例４では、水溶性高分子としてプルランを用いた。水溶性高分子の繊維からなる、厚み３００μｍ、目付量１００ｇ／ｍ２の繊維構造体、水溶性高分子からなる厚み６μｍの膜（Ｂ）を作成した。また、生分解性高分子としてＰＬＡを用い、分解性高分子からなる厚み１５０ｎｍの膜（Ｃ）を作成した。これらを積層し、繊維構造体、膜（Ｂ）、膜（Ｃ）の順に積層した積層体を作成した。
【００８３】
アセチル化プルランを難水溶性高分子として用い、繊維構造体（Ａ）を上面にして、スプレーコートを行い、繊維構造体が有する水溶性高分子からなる繊維の表面に難水溶性高分子からなる膜を形成した。スプレーコートの際、繊維構造体（Ａ）中の難水溶性高分子の目付量が１５ｇ／ｍ２となるようにして被膜を行い、繊維構造体（Ａ）を形成した。アセチル化プルランの溶媒にはエタノール／水７０％からなる溶媒を使用した。
【００８４】
（実施例５）
実施例５では、水溶性高分子としてプルランを用いた。水溶性高分子の繊維からなる、厚み３００μｍ、目付量３２ｇ／ｍ２の繊維構造体、水溶性高分子からなる厚み６μｍの膜（Ｂ）を作成した。また、生分解性高分子としてＰＬＡを用い、生分解性高分子からなる厚み１５０ｎｍの膜（Ｃ）を作成した。これらを積層し、繊維構造体、膜（Ｂ）、膜（Ｃ）の順に積層した積層体を作成した。
【００８５】
アセチル化プルランを難水溶性高分子として用い、繊維構造体（Ａ）を上面にして、スプレーコートを行い、繊維構造体が有する水溶性高分子からなる繊維の表面に難水溶性高分子からなる膜を形成した。スプレーコートの際、繊維構造体（Ａ）中の難水溶性高分子の目付量が２０ｇ／ｍ２となるようにして被膜を行い、繊維構造体（Ａ）を形成した。アセチル化プルランの溶媒にはエタノール／水７０％からなる溶媒を使用した。
【００８６】
（比較例１）
比較例１では、水溶性高分子としてプルランを用いた。水溶性高分子の繊維からなる、厚み３００μｍ、目付量１００ｇ／ｍ２の繊維構造体、水溶性高分子からなる厚み６μｍの膜（Ｂ）を作成した。また、生分解性高分子としてＰＬＡを用い、生分解性高分子からなる厚み１５０ｎｍの膜（Ｃ）を作成した。繊維構造体、膜（Ｂ）、膜（Ｃ）の順に積層した積層体を作成した。
【００８７】
比較例１では繊維構造体中の繊維の表面に対し、難水溶性高分子を含む膜による被覆を実施しなかった。
【００８８】
（比較例２）
比較例２では、水溶性高分子としてプルランを用いた。水溶性高分子の繊維からなる、厚み３００μｍ、目付量１０００ｇ／ｍ２の繊維構造体、水溶性高分子からなる厚み６μｍの膜（Ｂ）を作成した。また、生分解性高分子としてＰＬＡを用い、生分解性高分子からなる厚み１５０ｎｍの膜（Ｃ）を作成した。これらを積層し、繊維構造体、膜（Ｂ）、膜（Ｃ）の順に積層した積層体を作成した。
【００８９】
アセチル化プルランを難水溶性高分子として用い、繊維構造体（Ａ）を上面にして、スプレーコートを行い、繊維構造体が有する水溶性高分子からなる繊維の表面に難水溶性高分子からなる膜を形成した。スプレーコートの際、繊維構造体（Ａ）中の難水溶性高分子の目付量が１５ｇ／ｍ２となるようにして被膜を行い、繊維構造体（Ａ）を形成した。アセチル化プルランの溶媒にはエタノール／水７０％からなる溶媒を使用した。
【００９０】
（比較例３）
比較例２では、水溶性高分子としてプルランを用いた。水溶性高分子の繊維からなる、厚み３００μｍ、目付量３２ｇ／ｍ２の繊維構造体（Ａ）、水溶性高分子からなる厚み６μｍの膜（Ｂ）を作成した。また、生分解性高分子としてＰＬＡを用い、生分解性高分子からなる厚み１５０ｎｍの膜（Ｃ）を作成した。これらを積層し、繊維構造体、膜（Ｂ）、膜（Ｃ）の順に積層した積層体を作成した。
【００９１】
アセチル化プルランを難水溶性高分子として用い、繊維構造体（Ａ）を上面にして、スプレーコートを行い、繊維構造体が有する水溶性高分子からなる繊維の表面に難水溶性高分子からなる膜を形成した。スプレーコートの際、繊維構造体（Ａ）中の難水溶性高分子の目付量が１ｇ／ｍ２となるようにして被膜を行い、繊維構造体（Ａ）を形成した。アセチル化プルランの溶媒にはエタノール／水７０％からなる溶媒を使用した。
【表１】
2018171725.tif 000002
【００９２】
（耐水性評価）
上記記載の積層体の耐水性評価を行った結果、実施例２〜５について、耐水性に優れており、評価Ａであった。実施例１、比較例３については難水溶性高分子の量が少ないもののある程度の耐水性を有しており、評価Ｂであった。一方、比較例１に関しては、難水溶性高分子の膜で被膜されていないため、即座に溶解し、評価Ｃであった。また、比較例２に関しては、繊維構造体（Ａ）中の水溶性高分子の目付量が多すぎるため溶解が遅く、評価Ｃであった。
【００９３】
（ベタ付き評価）
実施例１〜５について、繊維構造体中の繊維表面を被覆している難水溶性高分子を含む膜がベタ付きを防止し、評価○であった。一方、比較例１〜３に関してはピンセットに付着し、評価×であった。
【表２】
2018171725.tif 000003
【産業上の利用可能性】
【００９４】
本発明における積層体は、水に濡れた時の取扱性に優れるため、血液等が付着する可能性のある外科手術現場での利用が見込まれる。